(57)【要約】記録層１１が、３６０ｎｍ〜４６０ｎｍの入射光を吸収しかつ物理的変化または化学的変化を誘発し、屈折率を変えるための有機材料から形成されており、光透過層１３が、１０μｍ〜１７７μｍの厚さであり、有機材料の吸収係数（ｋ）と熱分解温度Ｔｄｅｃとの関係式が、９５０（℃）＜（Ｔｄｅｃ（℃）−２０）／ｋ＜４１００℃．．．（１）であり、吸収係数”ｋ”が、ｋ＞０．０であることによって特徴付けられる、支持体１０上に形成された、少なくとも１つの記録層１１および光透過層１３を有する光記録媒体。【特許請求の範囲】
【請求項１】
支持体上に形成された、少なくとも１つの記録層および光透過層を有する光記録媒体において、該記録層が、３６０ｎｍ〜４６０ｎｍの入射光を吸収しかつ物理的変化または化学的変化を誘発し、屈折率を変えるための有機材料から形成されており、該光透過層が、１０μｍ〜１７７μｍの厚さであり、有機材料の吸収係数（ｋ）と熱分解温度Ｔｄｅｃとの関係式が、９５０（℃）＜（Ｔｄｅｃ（℃）−２０）／ｋ＜４１００℃であり、吸収係数”ｋ”が、ｋ＞０．０であることを特徴とする、光記録媒体。
【請求項２】
４３ｄＢを上廻るＣ／Ｎのキャリヤー（Ｃ）／ノイズ（Ｎ）比を有する、請求項１記載の光記録媒体。
【請求項３】
有機材料が次の種類：アゾ、殊に複素環式アゾ、メロシアニン、ヘミシアニン、シアニン、ストレプトシアニン、ゼロシアニン、エナミン、ヒドラゾン、クマリンおよびフタロシアニンの染料または顔料である、請求項１記載の光記録媒体。
【請求項４】
有機材料が次の式：
【化１】
2005504649.tif 000008
【化２】
2005504649.tif 000009
【化３】
2005504649.tif 000010
【化４】
2005504649.tif 000011
【化５】
2005504649.tif 000012
【化６】
2005504649.tif 000013
【化７】
2005504649.tif 000014
【化８】
2005504649.tif 000015
【化９】
2005504649.tif 000016
【化１０】
2005504649.tif 000017
【化１１】
2005504649.tif 000018
【化１２】
2005504649.tif 000019
で示される少なくとも１つの化合物を表わす、請求項１記載の光記録媒体。
【発明の詳細な説明】
【技術分野】
【０００１】
本発明は、有機材料から形成された記録層を有する光記録媒体、例えばＣＤ−Ｒ（Compact Disc-Recordable）およびＤＶＤ−Ｒ（Digital Video Versatile Recordable）ならびに該光記録媒体に関する。
【０００２】
背景技術
光を照射することによって記録層中に情報を記録しかつ再生するために、種々の記録媒体、例えば支持体上に作製された種々の材料から形成された記録層を有する光ディスクが製造されている。この光記録媒体において、より高い記録密度は、短波長の光源を使用しかつ対物レンズの開口数を上昇させる方法によって実現される。
【０００３】
この光記録媒体の中で、ＣＤ−ＲおよびＤＶＤ−Ｒの記録層は、入射光を吸収しかつ物理的変化または化学的変化によって分解される有機材料の所謂有機顔料物質から形成されており、屈折率を変化させる。このような光記録媒体は、他の記録媒体と適合しており、製作が簡単であり、高価でなく、したがって販売量は年々増加している。次世代の光記録媒体において、記録層中にかかる有機顔料物質を使用する所謂ライトワンスメディア（write-once media）が望まれている。
【０００４】
本発明が解決すべき問題
記録密度がよりいっそう高くなり、ピント調節された光のスポットの直径がよりいっそう小さくなる場合には、有機顔料物質の最適化が必要とされる。しかし、光記録媒体上での有機顔料の熱分解反応機構は、完全には解明されておらず、ＣＤ−ＲおよびＤＶＤ−Ｒは、実験を繰り返すことによって実際に経験的に最適化され、次世代の高い記録密度媒体としての最適な特性値は、未だ見出されておらず、現段階では、記録層中に前記型の有機顔料物質を使用する次世代の光記録媒体の開発のための規格化されたガイドラインは存在しない。
【０００５】
殊に、有機顔料は、多種多様に有効であり、有機顔料物質の熱伝導率は、相転移物質または光磁気物質と比較して極めて低く、ごく僅かなデータのみが開示されており、正確な調査結果は、記録の間の温度上昇の点で得るのが困難である。
【０００６】
次世代の光記録媒体に相当する光学系として、青色レーザーダイオード（ＬＤ）が実際に使用されており、光源は波長の点で短くなり、他面、約０．８０よりも大きな開口数を有する対物レンズが開発され、光のスポットの直径は、常用の光記録媒体と比較して極めて小さい。即ち、光のエネルギーは、公知技術水準と比較して極めて高く、熱特性の最適化は、最も困難な問題である。
【０００７】
更に、記録しかつ再生する光の光源の波長は、常用の波長とは異なり、光特性の最適化は、物質の外見において必要とされ、有機顔料物質の分子構造は、新たに設計されなければならない。即ち、記録層物質は、再生された信号の十分に大きな振幅を許容させる程度に再生光源に関連して適当な屈折率を有していなければならない。
【０００８】
同時に、前記波長で吸収係数を最適化することも必要とされる。吸収係数は、記録における温度上昇に関連し、最適な値は、ピント調節された光のスポットの直径で変動し、それ故に、吸収係数の最適化は、実質的に記録特性を決定する。
【０００９】
従って、光源の波長は、異なり、対物レンズの開口数も異なり、常用の有機顔料物質をそのまま使用することは不可能であり、殊に青色のＬＤ光源と高度なＮＡとを組み合わせた場合には、常用の物質とは完全に異なる物質が要求される。
【００１０】
次世代の光記録媒体の記録再生装置の光学系においては、前記したように、青色のＬＤ光源および約ＮＡ＝０．８の開口数の対物レンズが使用される。この場合に常用の光記録媒体と特に異なるものは、光透過層の厚さである。
【００１１】
常用のＣＤおよびＤＶＤにおいて、記録層等は、それぞれ約１．２ｍｍおよび０．６ｍｍの光透過性支持体上に形成されており、支持体側は、光の入射側である。他面、ＮＡが約０．８０から０．９５へ増加したレンズに適用しうる次世代の光記録媒体において、実際の歪みマージンを保証する、即ちオプティカルピックアップ（optical pickup）の光学系に対して媒体の支持体側の歪みについて公差を保証し、コマ収差は、歪みが発生した際に起こる。即ち、コマ収差の増加の問題を解決するために、１０μｍ〜１７７μｍの範囲内で光透過層の厚さを選択する傾向にある。
【００１２】
現在、このような光透過層それ自体の二次加工は、開発の主題であり、換言すれば、光透過層の厚さが減少された媒体は、高いＮＡの光学系を適用するという視点で高密度の記録を意図している。
【００１３】
それ故に、このような環境の光において、本発明の目的は、適当な光学定数および熱特性を有する有機材料を記録層として選択し、有利な記録特性および再生特性をこのような物質を用いて高密度で記録することによって実現させるための光記録媒体を提供することである。
【００１４】
本発明は、支持体上に少なくとも１つの記録層および光透過層を有する光記録媒体を提供し、この場合記録層は、３６０ｎｍ〜４６０ｎｍの入射光を吸収しかつ物理的変化または化学的変化を誘発し、屈折率を変えるための有機材料から形成されており、光透過層は、厚さが１０μｍ〜１７７μｍであり、有機材料の吸収係数（ｋ）と熱分解温度Ｔｄｅｃとの関係は、９５０（℃）＜（Ｔｄｅｃ（℃）−２０）／ｋ＜４１００℃．．．（１）であり、吸収係数”ｋ”は、ｋ＞０．０である。
【００１５】
それ故に、Ｔｄｅｃは、２０℃よりも大きく、好ましくは５０℃よりも大きく、最も好ましくは１００℃よりも大きい。
【００１６】
上記したように、本発明において、式（１）において定義されているように吸収係数（ｋ）と熱分解温度Ｔｄｅｃとの関係を満足させ、０．０を上廻る吸収係数を有するようにするために記録層の有機材料を選択することにより、短波長の青色光源および高い開口数ＮＡのオプティカルピックアップによる記録特性および再生特性は改善され、したがって高密度で記録することができる実際の光記録媒体を実現させることができる。
【００１７】
更に、図面に関連して、本発明の好ましい実施態様は、下記に詳細に記載されているが、しかし、本発明は、下記のそれぞれの実施態様に限定されずに、本発明の本当の精神および範囲を逸脱することのない範囲内で変化および変更することができることに注意しなければならない。
【００１８】
従って、本発明は、記録層の熱特性の最適化において記録層物質の吸収係数および熱分解温度の最適な範囲を生じることを意図している。上記したように次世代の光記録媒体のための光学系を使用しての光記録媒体に適した最適な組成物は、好ましくは３６０ｎｍ〜４６０ｎｍの波長の所謂青色光源を使用しかつ１０μｍ〜１７７μｍの範囲内の光透過層の厚さを選択することによって、０．８０またはそれ以上のオプティカルピックアップの対物レンズの開口数ＮＡを有する光学系においての記録および再生を意図するものである。
【００１９】
記録層が入射光を吸収することにより物理的変化または化学的変化の所謂熱分解によって記録するための有機材料から形成されている場合には、記録特性および再生安定性は、吸収係数と熱分解温度との関係によって或る程度定められる。殊に、記録層が一定量の光エネルギーから吸収する熱の量のは、第１に吸収係数と比例する。この機構は、下記に説明されている。
【００２０】
記録層中の温度分布は、熱伝導式を用いて計算されることができる（例えば、O.W. Shih, J. Apply. Phys. 75 (1994) 4382）。熱伝導式の解法は、種々のパラメーター、例えばフィルム組成、それぞれの層の熱伝導率、記録光線のパルスパターン、線形速度および入射光のスポットサイズに依存する。
【００２１】
光記録媒体のパラメーターにおいて、有機顔料を記録層中に使用する場合には、記録層の熱伝導率は極めて低いので、周囲への熱伝導の速度は、遅速であり、例えばアルミニウム薄膜約１／５００またはガラス支持体約１／５である。それ故に、最大到達温度、即ちスポット内で最も熱い領域の温度は、記録層への熱吸収、即ちポインティングベクトル＜Ｓ＞から計算される吸収熱量（−Ｖ・＜Ｓ＞）に依存する際に最も高い。
【００２２】
ポインティングベクトルに関連して、記録層は、薄膜であるので、多重干渉の効果を考慮に入れなければならないが、しかし、吸収係数”ｋ”は、高くなればなるほど、吸収熱量は、ますます高くなり、本質的にこの吸収熱量は、吸収係数”ｋ”と比例するものと推測することができる。即ち、記録前の温度は、室温、約２０℃であるが、しかし、吸収係数がよりいっそう高くなった場合には、最大の到達温度は、殆んど線形に上昇する傾向にある。
【００２３】
有機材料の記録において、熱分解は、記録の原理である。反応および熱分解による分子の解離の結果として、光学定数は、記録後に変化し、再生光によって検出される。それ故に、記録層が部分的にスポット内で出発温度に到達する場合に、記録は、実施される。熱分解温度Ｔｄｅｃがよりいっそう高くなればなるほど、大量の熱が記録に必要とされるが、しかし、入射光の強さが一定の範囲内に制限されているような光記録装置を存在させた場合には、望ましい到達温度は、上記のように吸収係数を適当に選択することによって得られる。
【００２４】
有機材料として、染料および／または含量が好ましい。このような染料および顔料は、殊に次の種類に属する：アゾ、殊に複素環式アゾ、メロシアニン、ヘミシアニン、シアニン、ストレプトシアニン、ゼロシアニン、エナミン、ヒドラゾン、クマリンおよびフタロシアニン。これらの染料または顔料は、高分子量であってもよいし、高分子骨格に結合していてもよい。最も好ましいのは、実施態様１〜１２に属する染料および顔料の種類である。
【００２５】
吸収係数と熱分解温度とのかかる関係、記録可能な例および記録不可能な例の注釈は、下記に示されており、吸収係数および熱分解温度の好ましい範囲が示されている。
【００２６】
次の実施態様において、熱分解温度Ｔｄｅｃは、示差走査熱量計（ＤＳＣ）によって測定され、所謂ＤＳＣ曲線から計算される。ＤＳＣ曲線における溶解温度のピークからの分離のために、熱重量分析（ＴＧＡ）も行なわれ、質量中の変化なしのピークは、溶解と判断され、ＴＧＡにおける質量中の５％またはそれ以下に低下された範囲内でのＤＳＣ曲線のピークは、熱分解温度Ｔｄｅｃと判断された。
【００２７】
それぞれの例において、記録特性および再生特性は、４０５ｎｍの波長の青色光源および０．８５の開口数ＮＡを有するオプティカルピックアップの対物レンズを備えている光学装置を使用することによって評価された。本発明の１つの好ましい実施態様において、光記録媒体の反射率は、１０％よりも高い。
【００２８】
光記録媒体において、極めて好ましいＣ／Ｎレベルは、特殊ではないが、しかし、約４５ｄＢである。開発過程における記録材料の場合には、被膜形成条件および記録条件を最適化することによってのみＣ／Ｎの２〜３ｄＢの揺らぎが存在するものと考えられ、本発明においては、有利に４３ｄＢまたはそれ以上のＣ／Ｎを得ることができる材料は、現時点で十分に記録可能な有機材料と推測される。即ち、Ｃ／Ｎが４３ｄＢまたはそれ以上である場合には、記録層の設計の際に最高に最適化するための好ましい要件を満足させるものと評価される。
【００２９】
本明細書のＣ／Ｎ値を測定する方法は、３０ｋＨｚで解像度バンドを有するスペクトル分析装置を用いて行なわれる。
【００３０】
ところで、記録層の熱特性が記録装置中に使用された光学系に適していない場合には、Ｃ／Ｎは、著しく低下され、それ故に、約４３ｄＢの好ましいＣ／Ｎが得られるか否かを検査することによって、材料の特性は、ほぼ明らかになりうる。
【００３１】
第１の実施態様
この例において、図１の略示拡大部分図に示されているように、記録層１１、誘電性層１２および光透過層１３は、支持体１０上に順次に積層されており、光記録媒体が形成された。支持体１０は、ポリカーボネート支持体であり、図示されてはいないが、案内溝が０．６４μｍのトラックピッチで支持体内に形成されており、案内溝の幅は、溝と溝間のランドの双方にデータを記録することができる程度にトラックピッチの約５０％である。即ち、実際のトラックピッチは、約０．３２μｍである。溝の深さは、４０ｎｍである。
【００３２】
記録層１１の材料は、トリフェニルアミンテトラマーである。よりいっそう詳述すれば、この材料は、Ｎ，Ｎ′−ビス（４−ジフェニルアミノ−４−ビフェニル）−Ｎ，Ｎ′−ジフェニルベンジンであり、ＣａｓＮｏ．は、１６７２１８−４６−４である。被膜形成法は、蒸着法であり、被膜の厚さは、４０ｎｍである。光学定数として、記録前の４０５ｎｍの光源に対する屈折率”ｎ”は、２．３１であり、吸収係数”ｋ”は、０．１３であり、熱分解温度Ｔｄｅｃは、４８０℃である。
【００３３】
誘電性層１２は、ＳｉＯ２であり、これは、スパッタリング法によって４０ｎｍの被膜の厚さで形成されている。誘電性層１２の目的は、記録層１１を保護することである。
【００３４】
光透過層の厚さは、１００μｍである。この層は、感圧接着剤（ＰＳＡ）を用いてポリカーボネートシートを接着することによって形成されており、合わせた厚さは、１００μｍに設定されている。
【００３５】
こうして二次加工された光記録媒体において、支持体の屈折率”ｎ”は、約１．６であり、感圧接着剤の屈折率”ｎ”は、約１．５であり、それ故、記録層１１の上側と下側の境界面で発生した反射は、多重反射を誘発させ、４０５ｎｍの波長の光に対する反射率は、約１５％になった。記録層の屈折率が支持体の屈折率よりも高い材料から構成されている光記録媒体は、以下、Ｌ型と呼ばれる。
【００３６】
記録において、線形速度は、５．７２ｍ／ｓであり、再生光出力は、０．３ｍＷであり、記録パターンは、０．６９μｍのマーク長さを有する単独のキャリヤーであった。単独のマークを記録するためには、同じ幅の７つのパルストレインがパルス／スペース比５０％で侵入し、ピーク出力は、５．０ｍＷであり、Ｃ／Ｎ（キャリヤー／ノイズ比）は、スペクトル分析装置によって測定され、記録特性および再生特性が評価された。スペクトル分析装置は、Takeda RikenのTR4171であり、ＲＢＷは、３０ｋＨｚに設定されていた。
【００３７】
上記測定の結果として、５４．０ｄＢの値がこの実施態様の光記録媒体において得られた。この有機材料は、十分に卓越した記録特性および再生特性をもたらすことが公知である。
【００３８】
第２の実施態様
この例において、式（Ｉ）の有機材料は、記録層の材料として使用された。この材料の吸収係数（ｋ）は、０．１２であり、熱分解温度Ｔｄｅｃは、３２２℃である。屈折率（ｎ）は、１．３０であり、反射率は、この材料においてのみ低すぎるので、図２の略示拡大部分図に示されているように、第１のＡｇ層２１、記録層２２、第２のＡｇ層２３および光透過層２４は、順次に支持体１０上に積層されていた。
【００３９】
【化１】
2005504649.tif 000002
【００４０】
この場合、支持体１０および光透過層２４の材料、厚さ、配置および被膜形成法は、第１の実施態様と同じである。第１のＡｇ層２１ｎｍの厚さは、１２ｎｍであり、第２のＡｇ層の厚さは、１０ｎｍであり、記録層の厚さは、５０ｎｍである。第１のＡｇ層２１および第２のＡｇ層２３は、ＤＣスパッタリング法によって形成された。記録層２１は、回転塗布法によって形成された。この配置の場合には、反射率は、２０％であった。
【００４１】
この例において、Ｃ／Ｎは、実施態様１の場合と同様の記録条件および再生条件で測定され、４５．５ｄＢが得られた。
【００４２】
即ち、記録層２２は、金属層（Ａｇ層）と接触するので、熱特性における差についての問題が懸念されるが、しかし、実際には、Ａｇ層２１および２３の厚さは、極めて小さく、１０〜２０ｎｍであるので、熱伝導率は、第１の実施態様における誘電性層の場合と実際には、異ならず、さらに、記録層それ自体の熱伝導率は、極めて低いので、記録層の中心部での温度上昇は、殆んど第１の実施態様の場合と同じである。
【００４３】
前記の配置において、入射光は、第２のＡｇ層２３を通過し、記録層２２に到達するので、光の量は、低く、ところが記録層２２は、第１のＡｇ層２１および第２のＡｇ層２３によって包囲された共振子の構造を有し、多重反射を誘発し、したがって記録層２２中の熱吸収量は、第２の実施態様の場合とはあまり差がない。それ故、被膜組成物が第１の実施態様の場合と異なる場合には、同じ記録条件で記録の間の到達温度は、ほぼ同様であると思われる。実際に、第１の実施態様における記録層材料として使用されるトリフェニルアミンテトラマーによって、記録層が図２に説明されたＡｇ層間に挟まれている場合には、ほぼ同じ記録感度が得られ、同様のＣ／Ｎが測定された。
【００４４】
第２の実施態様において記録前の材料の屈折率は、１．３であり、この屈折率は、熱分解後に１．５に到達し、信号が検出された。記録前の屈折率が記録後の屈折率よりも低いかかる材料は、以下、Ｓ型と呼称される。
【００４５】
上記の第１の実施態様および第２の実施態様において、それぞれの材料で被膜組成物が屈折率に応じてＬ型およびＳ型に分級された場合には、光記録媒体は、適当な組成で製造され、記録特性および再生特性は、第１の実施態様の場合と同じ条件で測定された。
【００４６】
前記の被膜組成物をよりいっそう詳述すれば、Ｌ型において、基本的には第１の実施態様における被膜組成物が使用された。Ｓ型の材料に関しては、基本的に第２の実施態様における被膜組成物が使用され、初期屈折率が１．２またはそれ以下である場合には、簡易化のために、第１の実施態様の構造、即ち誘電性層の材料としてＳｉＮが使用され、被膜が４０ｎｍの厚さで形成された。約１５％の十分な反射率が得られた。
【００４７】
前記材料の吸収係数（ｋ）、熱分解温度およびＣ／Ｎの測定結果は、第１の実施態様および第２の実施態様の結果とともに、第１表中に示されている。
【００４８】
【表１】
2005504649.tif 000003
【００４９】
【表２】
2005504649.tif 000004
【００５０】
【表３】
2005504649.tif 000005
【００５１】
【表４】
2005504649.tif 000006
【００５２】
【表５】
2005504649.tif 000007
【００５３】
図３において、黒丸の印は、第１の実施態様ないし第１２の実施態様において吸収係数および熱分解温度に関連する４３ｄＢまたはそれ以上の好ましい値を示す。上記に記載されたように、光記録媒体の実際の信号レベルとして極めて好ましい値は、４５ｄＢであるが、２〜３ｄＢの変動も考慮に入れられる。それというのも、この変動は、被膜形成条件および記録条件に応じて起こるものと思われ、したがってＣ／Ｎ値が少なくとも４３ｄＢまたはそれ以上である場合には、好ましい結果は、被膜形成条件の改善によって予想され、それ故に、４３ｄＢは、好ましい最小値として選択される。
【００５４】
本明細書中で測定された有機材料の系および分子構造は、変化され、多様化され（第１表参照）、図３から明らかなように、記録特性および再生特性の明らかな傾向は、吸収係数（ｋ）および熱分解温度Ｔｄｅｃの物理的パラメーターによってのみ表わされている。即ち、黒丸の印の面積領域Ａが記録特性および再生特性の点で卓越していることは、公知である。
【００５５】
最大の到達温度は、上記の記載と同様に、吸収係数（ｋ）と本質的に比例している。記録の際の環境温度は、室温であり、室温から出発する直線によって境界を選択することによって、記録特性および再生特性の点で卓越している吸収係数（ｋ）および熱分解温度Ｔｄｅｃの領域は、分級化されうる。これらの線は、図３において”ａ”および”ｂ”として示されている。
【００５６】
前記の線”ａ”および”ｂ”によって囲まれた領域Ｃの範囲は、９５０（℃）＜（Ｔｄｅｃ（℃）−２０）／ｋ＜４１００℃として表わすことができる。
【００５７】
勿論、吸収係数（ｋ）は、０を上廻る値である。この理由は、吸収光および物理的変化または化学的変化の誘発による屈折率における変化に関連して、記録層の材料は、適当に選択されるからである。
【００５８】
支持体材料がポリカーボネートである場合には、このポリカーボネートは、温度が１０００℃を越えると溶融する可能性があり、したがって熱分解温度Ｔｄｅｃは、１０００℃またはそれ以下であることが望ましい。
【００５９】
図３に示された材料は、記録前にノイズレベルが十分に低い程度に注意深い選択の結果として得られ、熱特性が評価されうる程度に高品質の評価を維持する。逆に、有機材料が本発明の範囲内で吸収係数と熱分解温度の関係式を有する限り、記録前のノイズレベルが低くかつ基本特性が十分に満足される場合には、好ましいＣ／Ｎを得ることができる。
【００６０】
高いノイズレベルの１つの例は、記録層の結晶化による大きな粒子境界の形成、または高い流動可能性による誘電性層中での拡散または亀裂の形成の場合である。このような特殊な場合を除いて、記録層が適度に形成される限り、ノイズレベル、支持体のピットおよびランドによる所謂ディスクノイズと光源、例えばレーザーに由来するショットノイズと検出器の熱的ノイズとの組合せが優位であり、記録層の材料に対する依存性は、低い。
【００６１】
従って、本発明は、３６０ｎｍ〜４６０ｎｍの波長を有する所謂青色光源および０．８０またはそれ以上の開口数ＮＡを有する対物レンズを備えた光学系を用いて装置に有利に適合しうる高い記録密度の実際の光記録媒体のための記録材料を提供する。
【００６２】
本発明は、前記の実施態様における材料組成物に限定されるものではない。
【図面の簡単な説明】
【００６３】
【図１】光記録媒体の１例を示す略示拡大部分図。
【００６４】
【図２】光記録媒体の１例を示す略示拡大部分図。
【００６５】
【図３】光記録媒体のそれぞれの例における吸収係数および熱分解温度に関連する、黒丸の印の面積領域Ａでの記録特性および再生特性の評価の結果を示す線図。
【符号の説明】
【００６６】
１０  支持体
１１  記録媒体
１２  誘電性層
１３  光透過層
２１  第１のＡｇ層
２２  記録層
２３  第２のＡｇ層
２４  光透過層
【図１】
2005504649.tif 000020
【図２】
2005504649.tif 000021
【図３】
2005504649.tif 000022
【国際公開パンフレット】
2005504649.tif 000023
2005504649.tif 000024
2005504649.tif 000025
2005504649.tif 000026
2005504649.tif 000027
2005504649.tif 000028
2005504649.tif 000029
2005504649.tif 000030
2005504649.tif 000031
2005504649.tif 000032
2005504649.tif 000033
2005504649.tif 000034
2005504649.tif 000035
2005504649.tif 000036
2005504649.tif 000037
2005504649.tif 000038
2005504649.tif 000039
2005504649.tif 000040
2005504649.tif 000041
2005504649.tif 000042
2005504649.tif 000043
2005504649.tif 000044
2005504649.tif 000045
2005504649.tif 000046
2005504649.tif 000047
2005504649.tif 000048
2005504649.tif 000049
2005504649.tif 000050
2005504649.tif 000051
【国際公開パンフレット（コレクトバージョン）】
2005504649.tif 000052
2005504649.tif 000053
2005504649.tif 000054
2005504649.tif 000055
2005504649.tif 000056
2005504649.tif 000057
2005504649.tif 000058
2005504649.tif 000059
2005504649.tif 000060
2005504649.tif 000061
2005504649.tif 000062
2005504649.tif 000063
2005504649.tif 000064
2005504649.tif 000065
2005504649.tif 000066
2005504649.tif 000067
2005504649.tif 000068
2005504649.tif 000069
2005504649.tif 000070
2005504649.tif 000071
2005504649.tif 000072
2005504649.tif 000073
2005504649.tif 000074
2005504649.tif 000075
2005504649.tif 000076
2005504649.tif 000077
2005504649.tif 000078
2005504649.tif 000079
【国際調査報告】
2005504649.tif 000080
2005504649.tif 000081
2005504649.tif 000082